(57)【要約】【課題】薄手でありながら、充分な保温効果が得られ、また、従来と同じ嵩高性であればより高い保温効果が得られる防寒衣料用の織編物を提供する。【解決手段】銅フィラメントと有機紐状体とからなる複合糸から構成されていることを特徴とする防寒衣料用の織編物。【選択図】図１
0003138721.tif 000002
【実用新案登録請求の範囲】
【請求項１】
銅フィラメントと有機紐状体とからなる複合糸から構成されていることを特徴とする防寒衣料用の織編物。
【請求項２】
上記複合糸が、銅フィラメントと有機紐状体とを引き揃えてなるものであることを特徴とする請求項１に記載の防寒衣料用の織編物。
【請求項３】
上記銅フィラメントの直径が、３μｍ以上３０μｍ以下であることを特徴とする請求項１または請求項２に記載の防寒衣料用の織編物。
【請求項４】
上記有機紐状体が、有機繊維糸であることを特徴とする請求項１ないし請求項３のいずれか１項に記載の防寒衣料用の織編物。
【請求項５】
上記有機繊維糸が、紡績糸であることを特徴とする請求項４に記載の防寒衣料用の織編物。
【請求項６】
上記有機繊維糸が、二本撚の撚糸であることを特徴とする請求項５に記載の防寒衣料用の織編物。
【請求項７】
上記有機繊維糸が、アクリル繊維、羊毛、及び、獣毛から選ばれる１種以上からなることを特徴とする請求項４ないし請求項６のいずれか１項に記載の防寒衣料用の織編物。
【請求項８】
上記防寒衣料用の織編物が、編物であることを特徴とする請求項１ないし請求項７のいずれか１項に記載の防寒衣料用の織編物。
【請求項９】
上記請求項１ないし請求項８のいずれか１項に記載の防寒衣料用の織編物からなることを特徴とする防寒衣料。
【請求項１０】
上記防寒衣料が、チョーカー、セーター、帽子、手袋類、ベスト、及び、靴下からから選ばれる１種であることを特徴とする請求項９に記載の防寒衣料。
【考案の詳細な説明】
【技術分野】
【０００１】
本考案は、様々な防寒衣料用途に応用可能な防寒衣料用の織編物に関する。
【背景技術】
【０００２】
捲縮性が付与されたアクリル繊維や、羊毛、あるいは、アンゴラ、カシミア、アルパカなどの獣毛はセーターや帽子、手袋などの防寒衣料に広く用いられており、これらの防寒衣料は一般的にバルキーとなるように嵩高に作られ、繊維同士の間には保温効果の高い空気層が形成されるようになっている。
【０００３】
しかしながら、これら防寒衣料はこのように嵩高に作られているために、軽快感に欠けるという欠点がある。一方、これを克服しようとすると充分な防寒効果が得られなくなる。
【０００４】
ここで、薄手でありながら、充分な保温効果が得られ、また、従来と同じ嵩高性であればより高い保温効果が得られる防寒衣料用の織編物が求められていた。
【非特許文献１】「イタリア生まれの金属繊維のリボン  フリーメタリコのアクセサリー」、大石美貴世（本願考案者である大石光貴世の筆名）著  ２００６年４月１０日  株式会社ブティック社発行
【考案の開示】
【考案が解決しようとする課題】
【０００５】
本考案は、上記した従来の問題点を改善する、すなわち、薄手でありながら、充分な保温効果が得られ、また、従来と同じ嵩高性であればより高い保温効果が得られる防寒衣料用の織編物を提供することを目的とする。
【課題を解決するための手段】
【０００６】
本考案の考案者は、金属繊維、特に銅繊維の衣料・アクセサリー分野への応用について研究・開発を行っていた（非特許文献１）が、その過程で、防寒衣料用の織編物に銅繊維を応用することにより、薄手でありながら、充分な保温効果が得られ、また、従来と同じ嵩高性であればより高い保温効果が得られることを見出し、本考案に至った。
【０００７】
すなわち、本考案の防寒衣料用の織編物は上記課題を解決するため、請求項１に記載の通り、銅フィラメントと有機紐状体とからなる複合糸から構成されていることを特徴とする防寒衣料用の織編物である。
【０００８】
また、本考案の防寒衣料用の織編物は請求項２に記載の通り、請求項１に記載の防寒衣料用の織編物において、上記複合糸が、銅フィラメントと有機紐状体とを引き揃えてなることを特徴とする。
【０００９】
また、本考案の防寒衣料用の織編物は請求項３に記載の通り、請求項１または請求項２に記載の防寒衣料用の織編物において、上記銅フィラメントの直径が、３μｍ以上３０μｍ以下であることを特徴とすることを特徴とする。
【００１０】
また、本考案の防寒衣料用の織編物は請求項４に記載の通り、請求項１ないし請求項３のいずれか１項に記載の防寒衣料用の織編物において、上記有機紐状体が、有機繊維糸であることを特徴とする。
【００１１】
また、本考案の防寒衣料用の織編物は請求項５に記載の通り、請求項４に記載の防寒衣料用の織編物において、上記有機繊維糸が、紡績糸であることを特徴とする。
【００１２】
また、本考案の防寒衣料用の織編物は請求項６に記載の通り、請求項５に記載の防寒衣料用の織編物において、上記有機繊維糸が、二本撚の撚糸であることを特徴とする。
【００１３】
また、本考案の防寒衣料用の織編物は、請求項７に記載の通り、上記請求項４ないし請求項７のいずれか１項に記載の防寒衣料用の織編物において、上記有機繊維糸が、アクリル繊維、羊毛、及び、獣毛から選ばれる１種以上からなることを特徴とする。
【００１４】
また、本考案の防寒衣料用の織編物は、請求項８に記載の通り、上記請求項１ないし請求項７のいずれか１項に記載の防寒衣料用の織編物において、上記防寒衣料用の織編物が、編物であることを特徴とする。
【００１５】
本考案の防寒衣料は、請求項９に記載の通り、上記請求項１ないし請求項８のいずれか１項に記載の防寒衣料用の織編物からなることを特徴とする防寒衣料である。
【００１６】
また、本考案の防寒衣料は、請求項１０に記載の通り、請求項９に記載の防寒衣料において、上記防寒衣料が、チョーカー、セーター、帽子、手袋類、ベスト、及び、靴下から選ばれる１種であることを特徴とする。
【考案の効果】
【００１７】
本考案の防寒衣料用の織編物によれば、銅フィラメントと有機紐状体とからなる複合糸から構成されている防寒衣料用の織編物であるので、従来の防寒衣料用の織編物に比して、薄手でありながら充分な保温効果が得られ、また、従来と同じ嵩高性であればより高い保温効果が得られる優れた防寒衣料用の織編物である。
【００１８】
また、上記複合糸が、銅フィラメントと有機紐状体とを引き揃えてなるものであると、複合糸の作製が引き揃えるだけで済むので、特別な設備も不要となり、安価に生産することができる。
【００１９】
さらに上記銅フィラメントの直径が、３μｍ以上３０μｍ以下であると、着用時にその銅フィラメントに切れが生じることがなく、かつ、着用した場合に銅フィラメントが着用者の肌に違和感を引き起こすことがない。特に好ましい範囲は５μｍ以上２０μｍ以下である。
【００２０】
さらに、上記有機紐状体が、有機繊維糸、すなわち有機繊維からなる糸であると繊維同士の間に空間があるので高い保温性が得られる。また上記紐状体は、紙ひも、革ひも、合成樹脂ひもなどであって良く、このとき、斬新な印象が得られる防寒衣料が得られる。
【００２１】
さらに、上記有機繊維糸が、紡績糸であると糸が嵩高になり、その有機繊維の広がりの中に銅フィラメントが存在するようになるので、より高い保温効果が得られる。
【００２２】
さらに、上記有機繊維糸が、二本撚の撚糸であると耐久性の高い防寒衣料が得られる。
【００２３】
さらに、上記有機繊維糸が、アクリル繊維、羊毛、及び、獣毛から選ばれる１種以上からなると、保温効果が高くなる。
【００２４】
さらに、上記防寒衣料用の織編物が、編物であると嵩高くすることが可能となり、そのとき、より高い保温効果が得られる。
【００２５】
本考案の防寒衣料によれば、上記防寒衣料用の織編物からなるため、従来より薄手の織編物を用いた場合であっても充分な保温効果が得られ、また、従来と同じ嵩高性であればより高い保温効果が得られることを特徴とする防寒衣料である。
【考案を実施するための最良の形態】
【００２６】
本考案の防寒衣料用の織編物で用いる銅フィラメントとしては、銅フィラメントの直径が、３μｍ以上３０μｍ以下であると、着用時にその銅フィラメントに切れの発生が少なく、かつ、着用した場合に銅フィラメントが着用者の肌に違和感を起こすこともない。上記銅フィラメントとしては複合糸中に１本配しても良く、また、複数本配しても良い。複数本配するときには銅フィラメントを複数本引き揃えてなるマルチフィラメントを用いても良く、複数本の銅フィラメントを用いても良い。
【００２７】
本考案の防寒衣料用の織編物は銅フィラメントを用いることで、衣料として求められる柔軟性を損なうこととなく、優れた保温性を得ることができる。この保温効果は、本考案の防寒衣料用の織編物が後述するように遠赤外線の反射率が高いと云うことによるが、さらに、本考案に係る防寒衣料用の織編物からなる衣服（衣料）を着用した場合、衣服内に風が入り込み、局所的に温度が下がった場合であっても、その衣服の他の部分から銅フィラメントを通じて熱が供給されることによって速やかに温度が回復する効果にもよると考えられ、後者の効果はまさに銅フィラメントと有機繊維糸とからなる複合糸から構成されていることによる効果である。
【００２８】
なお、銅繊維が、フィラメントではなく短繊維であると脱落が生じやすく、また、着用者の肌に違和感を引き起こすおそれがあるので本考案ではフィラメントを用いることが必要である。
【００２９】
上記銅フィラメントは、一般的な銅線をそのまま用いても良く、そのときには、銅色のアクセントが得られると共に、銅に由来する抗菌性、防臭性、帯電防止効果が得られる。ただし、銅の酸化による問題発生（例えば、発生した錆による汚染等）を予め防止するために、めっきされたもの（電気めっき、あるいは、化学めっき）、電解着色されたもの、あるいは、銅を主体として亜鉛、錫、ニッケル、銀など他の金属との合金としたものであっても用いることができる。しかし、他の金属を多く添加した場合、フィラメントに柔軟さが失われ、脆くなって切れが生じるなどの欠点が生じるので、このような問題が生じない範囲での銅合金とすることが必要である。また、樹脂加工や塗料が塗布されたものとしても良い。
【００３０】
ここで、用いる銅フィラメントに銀めっきを施した場合には、銀色の外観を得ることができるとともに、帯電防止効果が確保される他、銀に由来する抗菌性や防臭性が得られ、皮膚かぶれの防止などの効果が同時に得られる。また、樹脂加工や塗料塗布によれば顔料等を併用することにより銅フィラメントを所望の色とすることができる。
【００３１】
本考案に用いる有機繊維糸を構成する有機繊維としては、羊毛や、モヘヤ、カシミヤ、ラクダ、リャマ（ラマ）、アルパカ、ビキュナ、アンゴラ（兎毛）などの獣毛、あるいは、木綿、麻、絹などの天然繊維や、レーヨン（アセテートレーヨン、銅アンモニアレーヨン）、ポリアミド、ポリエステル、アクリルなどの化学繊維や合成繊維など衣料に用いられる一般的な有機繊維を用いることができ、これらを１種類、あるいは、２種類以上を組み合わせて用いることができる。
【００３２】
ここで、上記有機繊維糸が、アクリル繊維、羊毛、及び、獣毛から選ばれる１種あるいは２種以上からなると、より高い保温効果が得られるので好ましい。
【００３３】
本考案に用いる有機繊維糸としては、絹や化学繊維や合成繊維の場合には長繊維のマルチフィラメント糸やストランド糸も用いることができるが、紡績糸を用いると、有機繊維糸を嵩高とすることが可能となり、そのとき、その有機繊維の広がった空間の中に銅フィラメントが存在するようになるので、より高い保温効果が得られる。
【００３４】
紡績糸はリング精紡機、キャップ精紡機などの一般的な精紡機を用いてなる紡績糸の他に、より嵩高となる空気精紡機を用いてなる紡績糸を用いても良い。
【００３５】
本考案において複合糸が、銅フィラメントと有機繊維糸とを引き揃えてなるものであることが好ましい。このようにすることで、銅フィラメントが有機繊維糸の嵩高性を損なうことがなく、その結果、高い保温効果が得られ、かつ、安価な織編物とすることができる。ただし、特殊な効果を得るために、あるいは、織編性を向上させるために銅フィラメントと有機繊維糸とを用いて撚糸にしたり、あるいはＳ撚り及びＺ撚りを交互に行う仮撚りなどの加工を行って得た複合糸を用いて良い。
【００３６】
さらに、上記有機繊維糸が、二本撚の撚糸であると防寒衣料としての耐久性が高くなるので好ましい。
【００３７】
さらに、上記防寒衣料用の織編物は、文字通り、織物であっても良く、編物であっても良く、その組織は防寒衣料に用いることができるものであればよい。ただし、編物であると一般に織物よりも嵩高くすることが可能となり、そのとき、より高い保温効果が得られるので好ましい。
【００３８】
織物の場合には、例えば、平織、綾織（デニムを含む）、各種繻子織、ジャギーウール、などが挙げられる。
【００３９】
編物の場合では例えば、経編（経メリヤス）、緯編（緯メリヤス）、あるいは、各種手編みであってもよい。
【００４０】
本考案の防寒衣料は上記防寒衣料用の織編物からなる。ここで本考案の防寒衣料は必ずしも防寒衣料全体が上記防寒衣料用の織編物からなる必要はなく、部分的に上記防寒衣料用の織編物を用いていても良い。
【００４１】
本考案の防寒衣料全体が上記防寒衣料用の織編物から形成される例としては、例えば、チョーカー、セーター、ジャージ（トレーニングシャツ、トレーニングパンツ、コート、ジャケット、ズボン、シャツなどの下着類）、帽子、手袋類（フィンガーフリーストレッチグラブ、フィンガーレスグローブ、アームウォーマー、ハンドウォーマーのように指先部分のないものや、肘の上までの長いものも含む）、ベスト、ジレ、靴下、レッグウォーマー、胴巻き、腰パット、足パットや脚パット類（つま先パットや足裏パット、膝パット）などが挙げられるが、必ずしも全体が上記防寒衣料用の織編物からならない場合も、本考案に含まれる。
【００４２】
また、部分的に上記防寒衣料用の織編物によって防寒衣料を形成する例としては、上記防寒衣料用の織編物を襟部や肩部に配したシャツ、ジャケット、ワンピース、また、キャミソールその他のキャミソールトップ類の肩紐として上記防寒衣料用の織編物を用いた衣服などが挙げられるが、本考案はこの例示に限定されない。
【００４３】
なお、特記すべきことは、本考案の防寒衣料用の織編物ではその銅フィラメントにより、賦形が付与される点である。このため、ソックスや、長手袋などに応用した場合、ずれ落ちが予防される。
【００４４】
また、本考案の防寒衣料によれば銅に由来する殺菌性により、靴下分野に応用した場合、水虫予防、防臭効果が併せて得られる。
【００４５】
以下に、本考案の防寒衣料用の織編物の例について、図面を用いて説明する。
【００４６】
図１には防寒衣料用の織編物の例Ａを示した。
【００４７】
このものは、羊毛糸（紡績糸）の２本撚糸（中細糸）と、太さが０．１ｍｍの銅フィラメント（銅線）に銀めっきを施したもの１本とを引き揃えてなる複合糸を、内径が約１ｃｍとなるように丸編みをしてなる編物Ａである。図１（ａ）にモデル的に図示したものは、このような丸編の編物（長さ約４５ｃｍ）２つを別の糸（かがり糸Ａ２）によってかがり（かがり糸は図中太い二点鎖線で示した）、幅約３．５ｃｍの帯状にしている様子である。最終的には両端にリボンＡ３を付けて、図１（ｂ）に示す、本考案に係る防寒衣料であるカラーウォーマーＡとする。またこのものは、カチューシャのように、ただし、中央部が額上に位置するように、かつ、耳を覆うようにして後頭部でそのリボンを結ぶことにより、イヤーウォーマーとしても用いることができる。
【００４８】
また、より長い編物を用い、その末端に宝石（疑似宝石を含む）やパール（模造パールを含む）を付属させたり、あるいは丸編の内部にこれらを入れ（このときに、編物の目から内部の宝石やパールが見えてアクセントとなる）、図２（ａ）に示すミニマフラーＢとすることができる。なお、宝石、パールを入れた後、銅フィラメントに由来する賦形性を利用してねじることにより、これら宝石やパールの落下が防止される。
【００４９】
また、図２（ａ）で図示したように、銅フィラメントに由来する賦形性を利用してミニマフラーＢの胸元の交差部で２本をねじることにより、ミニマフラーが首から外れないようになる。さらに、銅フィラメントに由来する賦形性を利用してその幅を全体に、あるいは、部分的に拡げた状態に保つことができ、形状にバリエーションを付与することができる。
【００５０】
図２（ｂ）にも首回りに用いる、本考案の防寒衣料の１例である、チョーカーＣを示した。この場合、銅フィラメントに由来する賦形性によって、円筒状の形状が保たれる。なお、この例では首とチョーカーとの間に空間が存在するが、このように空間ができても、後述する本考案に係る防寒衣料用の織編物の効果である、遠赤外線の反射効果における反射率は変わらない。
【００５１】
図３にはジレ（ベスト）の例Ｄを示した。この例では全体が、羊毛糸（紡績糸）の２本撚糸（中細）と、太さが０．１ｍｍの銅フィラメント（銅線）に銀めっきを施したもの１本とを引き揃えてなる複合糸を、丸編みをしてなる編物を縫製したものである。
【００５２】
図４（ａ）及び図４（ｂ）には手袋類への応用について示した。
【００５３】
図４（ａ）に示したのは指先部分がないフィンガーレスグローブＥであり、この例では全体が、麻糸（紡績糸）と、太さが０．１ｍｍの銅フィラメント（銅線）に銀めっきを施したもの１本とを引き揃えてなる複合糸を、編み上げてなるものである。
【００５４】
図４（ａ）に示したのは指先部分がないフィンガーレスグローブ（ハンドウォーマー）であり、この例では全体が、麻糸（紡績糸）と、太さが０．１ｍｍの銅フィラメント（銅線）に銀めっきを施したもの１本とを引き揃えてなる複合糸を、編み上げてなるものである。
【００５５】
図４（ｂ）に示したのは指先部分がなく、肘近くまで覆うアームウォーマーＦであり、この例では全体が、レーヨンのストランドと、太さが０．１ｍｍの銅フィラメント（銅線）に銀めっきを施したもの１本とを引き揃え、編み上げてなるものである。
【００５６】
図５に示したのはソックスの例Ｇである。この例では全体が、レーヨンのマルチフィラメントと、太さが０．１ｍｍの銅フィラメント（銅線）に銀めっきを施したもの１本とを引き揃えてなる複合糸を編み上げてなるものである。通常の靴下であると着用後しばらくすると口ゴム部分がずり下がってきてしまうが、この例では銅フィラメントによる賦形性によりずり下がりが防止されているので、ふくらはぎ部分の防寒性が確実に保持されるという効果も併せて得られるので、ロングソックスやいわゆるルーズソックスにも好適に応用できる。
【００５７】
図６に示したのはキャミソールドレスＨのキャミソールトップ部の肩紐Ｈ１に本考案に係る防寒衣料用の織編物を応用した例である。この例では、羊毛糸（紡績糸）の２本撚糸と、太さが０．１ｍｍの銅フィラメント（銅線）に銀めっきを施したもの１本とを引き揃えてなる複合糸を、内径が約１ｃｍとなるように丸編みをしてなる編物を肩ひもとして用いた。
【００５８】
＜本考案に係る防寒衣料用の織編物の遠赤外線反射・吸収効果の評価＞
以下に、本考案に係る防寒衣料用の織編物の遠赤外線反射・吸収効果の評価について、東京電機大学先端工学研究所の斉藤恵一準教授、及び、斎藤大介助手による評価結果を示す。
【００５９】
＜遠赤外線反射効果の評価＞
《評価サンプル》
図１に示したカラーウォーマー（記号「ラナ」）、及び、同様に、ただし、銅フィラメントを用いずに作製したカラーウォーマー（記号「Ｃ」）。
【００６０】
《評価方法》
消灯し、窓等には遮光カーテンにより遮光した約２５℃の室内で、体温を想定した４０℃程度の湯が容れられた１リットルビーカーに上記カラーウォーマーを、それぞれの編物部分を１重に巻きつけ、遠赤外線ランプをこれらカラーウォーマーに均一となるように照射し、サーモグラフィでその表面の温度分布を測定した。その評価結果を図７（ａ）及び図７（ｂ）に示す。
【００６１】
図７（ａ）は得られたサーモグラフ（カラー）を白黒化したもの、図７（ｂ）は図７（ａ）のサーモグラフに画像処理を施した後に白黒化したもので、３４．５℃付近以下を黒色ないし灰色化したものである。
【００６２】
図７（ｂ）で黒色ないし灰色となっている部分は３４．５℃付近以下であり、図７（ｂ）で明色であって図７（ａ）で灰色となっている部分は３６℃〜３７℃の比較的温度の高い部分である。
【００６３】
《評価結果》
図７（ａ）及び図７（ｂ）より、本考案に係る防寒衣料用の編物（ラナ）では従来技術に係る防寒衣料用の編物（Ｃ）に比べ、見かけの温度が高いことが判る。このことから本考案に係る防寒衣料用の編物では従来の防寒衣料用の編物に比べ体温付近での遠赤外線の反射率が高いことが判る。
【００６４】
このことから本考案に係る防寒衣料用の織編物を着用した場合、人体から放射された遠赤外線が本考案に係る防寒衣料用の織編物によって効率よく反射されて人体へと戻るために、従来の防寒衣料用の織編物より温かく、防寒効果が高いことが判る。
【００６５】
＜遠赤外線放射効果の評価＞
《評価サンプル》
上記遠赤外線反射効果の評価で用いた物（”ラナ”及び”Ｃ”）と同じものを用いた。
【００６６】
《評価方法》
上記２種類のカラーウォーマーを、それぞれの編み物部分の一端を木枠の一方のフレームに画鋲を用いて固定した後に、他端側にダブルクリップ１つをおもりとして付けてつり下げた状態で、木枠の他方のフレームにやはり画鋲により固定し、木枠内に評価部分を形成した。
【００６７】
これらサンプルの評価部分が体温に近い温度となるように、４０℃前後の湯が容った１リットルビーカーと紙束（雑誌）との間に約３０秒間挟んだ状態で保ち、次いで、遠赤外線ランプを点灯して遠赤外線ランプをこれらカラーウォーマーに均一となるように照射した後、これらビーカーと紙束とを素早く取り除き、これらの評価部分について、サーモグラフィで温度分布を測定した。その評価結果を図８（ａ）及び図８（ｂ）に示す。
【００６８】
図８（ａ）は得られたサーモグラフ（カラー画像）を白黒化したもの（図中２つの帯状の映像のうち、上側が従来技術に係る防寒衣料用の編物（Ｃ）、下側が本考案に係る防寒衣料用の編物（ラナ）である）、図８（ｂ）は図８（ａ）のサーモグラフに画像処理を施した後に白黒化したもので、３４．５℃付近以下を黒色ないし灰色化したものである。
【００６９】
図８（ｂ）で黒色ないし灰色となっている部分は３４．５℃付近以下であり、図８（ｂ）で明色であって図８（ａ）で灰色となっている部分は３６℃〜３７℃の比較的温度の高い部分である。
【００７０】
《評価結果》
図８（ａ）及び図８（ｂ）より、本考案に係る防寒衣料用の編物（ラナ）では従来技術に係る防寒衣料用の編物（Ｃ）に比べ、見かけの温度が低い、すなわち、遠赤外線の放射率が小さい、すなわち、遠赤外線の反射率が高いと考えられ、上記反射率の評価結果と良く一致することが確認された。
【図面の簡単な説明】
【００７１】
【図１】（ａ）本考案に係る防寒衣料用の織編物の一例を示すモデル図である（カラーウォーマーを構成する防寒衣料用の丸編のニット２本をかがっている状態を示す図である。（ｂ）図１（ａ）でのニットの両端にリボンを付けてなる、本考案に係る防寒衣料であるカラーウォーマーの例を示すモデル図である。
【図２】（ａ）本考案に係る防寒衣料であるミニマフラーの例を示す図である。（ｂ）本考案に係る防寒衣料であるチョーカーの例を示すモデル図である。
【図３】本考案に係る防寒衣料であるジレの例を示すモデル図である。
【図４】本考案に係る防寒衣料の応用例として手袋類とした例を示すモデル図である。（ａ）フィンガーレスグローブへ応用した例を示す図である。（ｂ）アームウォーマーへ応用した例を示すモデル図である。
【図５】本考案に係る防寒衣料であるソックスの例を示すモデル図である。
【図６】はキャミソールドレスのキャミソールトップ部の肩紐に本考案に係る防寒衣料用の織編物を応用した例を示すモデル図である。
【図７】遠赤外線反射効果の評価結果を示すサーモグラフである。（ａ）サーモグラフを白黒化したものである。（ｂ）サーモグラフを画像処理によって３５〜３６℃を示す色部を明色化したのち白黒化したものである。
【図８】遠赤外線放射効果の評価結果を示すサーモグラフである。（ａ）サーモグラフを白黒化したものである。（ｂ）サーモグラフを画像処理によって３５〜３６℃を示す色部を明色化したのち白黒化したものである。
【符号の説明】
【００７２】
Ａ        本校感に係る防寒衣料の一例（カラーウォーマー）
Ａ１      本考案に係る防寒衣料用の編物
Ａ２      かがり糸
Ａ３      リボン
Ｂ      本考案に係る防寒衣料の一例（ミニマフラー）
Ｃ      本考案に係る防寒衣料の一例（チョーカー）
Ｄ      本考案に係る防寒衣料の一例（ジレ）
Ｅ      本考案に係る防寒衣料の一例（フィンガーレスグローブ）
Ｆ      本考案に係る防寒衣料の一例（アームウォーマー）
Ｈ      本考案に係る防寒衣料の一例（ソックス）
Ｇ      本考案に係る防寒衣料の一例（キャミソールドレス）
Ｇ１    肩紐
【図１】
0003138721.tif 000003
【図２】
0003138721.tif 000004
【図３】
0003138721.tif 000005
【図４】
0003138721.tif 000006
【図５】
0003138721.tif 000007
【図６】
0003138721.tif 000008
【図７】
0003138721.tif 000009
【図８】
0003138721.tif 000010